(57)【要約】      （修正有）【課題】長期の使用によっても優れた透光性を有する部材を形成することができる樹脂組成物、かかる樹脂組成物を用いて形成された優れた透光性を有する光が透過する部材、かかる部材を備える信頼性に優れた光学装置および電子装置の提供。【解決手段】光が透過する部材であり、例えば、透光性基板Ａを形成するために用いられ、下記式（Ｉ）で表わされる化合物と、反応開始剤とを含有する樹脂組成物。2015098519.tif 000015［各基Ｒは、それぞれ独立して、エポキシ基、ビニル基、（メタ）アクリロイル基又はイソシアネート基、ｎは、それぞれ独立して、１以上の整数］【選択図】なし【特許請求の範囲】
【請求項１】
光が透過する部材の形成に用いられる樹脂組成物であって、
下記一般式（Ｉ）で表わされる化合物と、反応開始剤とを含有することを特徴とする樹脂組成物。
【化１】
2015098519.tif 000014
［前記一般式（Ｉ）中、各基Ｒは、それぞれ独立して、エポキシ基、ビニル基、（メタ）アクリロイル基またはイソシアネート基であり、ｎは、それぞれ独立して、１以上の整数を表す。］
【請求項２】
各前記基Ｒは、それぞれ、エポキシ基である請求項１に記載の樹脂組成物。
【請求項３】
各前記ｎは、それぞれ独立して、２以上の整数を表す請求項１または２に記載の樹脂組成物。
【請求項４】
前記反応開始剤は、光酸発生剤である請求項１ないし３のいずれか１項に記載の樹脂組成物。
【請求項５】
当該樹脂組成物中における前記一般式（Ｉ）で表わされる化合物の含有量は、２ｗｔ％以上、１００ｗｔ％未満である請求項１ないし４のいずれか１項に記載の樹脂組成物。
【請求項６】
当該樹脂組成物は、さらに、酸化防止剤を含有する請求項１ないし５のいずれか１項に記載の樹脂組成物。
【請求項７】
前記酸化防止剤は、ヒンダードフェノール系酸化防止剤である請求項６に記載の樹脂組成物。
【請求項８】
当該樹脂組成物は、室温において、液状をなしている請求項１ないし７のいずれか１項に記載の樹脂組成物。
【請求項９】
請求項１ないし８のいずれか１項に記載の樹脂組成物を硬化させることにより形成された、光透過性を備える硬化物を含んで構成されることを特徴とする部材。
【請求項１０】
当該部材は、透光性基板、封止材、光学用レンズまたはプリズムである請求項９に記載の部材。
【請求項１１】
請求項９または１０に記載の部材を備えることを特徴とする光学装置。
【請求項１２】
当該光学装置は、半導体装置を備える請求項１１に記載の光学装置。
【請求項１３】
請求項９または１０に記載の部材を備えることを特徴とする電子装置。
【請求項１４】
当該電子装置は、有機ＥＬ表示装置である請求項１３に記載の電子装置。
【発明の詳細な説明】
【技術分野】
【０００１】
本発明は、樹脂組成物、部材、光学装置および電子装置に関する。
【背景技術】
【０００２】
近年、有機ＥＬ表示装置、陰極管表示装置（ＣＲＴ）、プラズマディスプレイパネル（ＰＤＰ）や液晶表示装置（ＬＣＤ）のような表示装置（電子装置）が備える基板には透明性が必要とされるため、この基板（透光性基板）として、透明樹脂フィルム（透光性基板）を用いたものが提案されている（例えば、特許文献１参照。）。
【０００３】
かかる構成の表示装置において、例えば、有機ＥＬ表示装置では、有機ＥＬ表示装置が備える発光素子が発光する際に発熱し、これに起因して、透光性基板が加熱されるために、有機ＥＬ表示装置の長期の使用により透光性基板に黄変等による着色が生じ、透光性基板の透光性が低下するという問題があった。
【先行技術文献】
【特許文献】
【０００４】
【特許文献１】特開２００７−２４９１８５号公報
【発明の概要】
【発明が解決しようとする課題】
【０００５】
本発明の目的は、長期の使用によっても優れた透光性を有する部材を形成することができる樹脂組成物、かかる樹脂組成物を用いて形成された優れた透光性を有する光が透過する部材、かかる部材を備える信頼性に優れた光学装置および電子装置を提供することにある。
【課題を解決するための手段】
【０００６】
このような目的は、下記（１）〜（１４）に記載の本発明により達成される。
（１）  光が透過する部材の形成に用いられる樹脂組成物であって、
下記一般式（Ｉ）で表わされる化合物と、反応開始剤とを含有することを特徴とする樹脂組成物。
【化１】
2015098519.tif 000002
［前記一般式（Ｉ）中、各基Ｒは、それぞれ独立して、エポキシ基、ビニル基、（メタ）アクリロイル基またはイソシアネート基であり、ｎは、それぞれ独立して、１以上の整数を表す。］
【０００７】
（２）  各前記基Ｒは、それぞれ、エポキシ基である上記（１）に記載の樹脂組成物。
（３）  各前記ｎは、それぞれ独立して、２以上の整数を表す上記（１）または（２）に記載の樹脂組成物。
【０００８】
（４）  前記反応開始剤は、光酸発生剤である上記（１）ないし（３）のいずれかに記載の樹脂組成物。
【０００９】
（５）  当該樹脂組成物中における前記一般式（Ｉ）で表わされる化合物の含有量は、２ｗｔ％以上、１００ｗｔ％未満である上記（１）ないし（４）のいずれかに記載の樹脂組成物。
【００１０】
（６）  当該樹脂組成物は、さらに、酸化防止剤を含有する上記（１）ないし（５）のいずれかに記載の樹脂組成物。
【００１１】
（７）  前記酸化防止剤は、ヒンダードフェノール系酸化防止剤である上記（６）に記載の樹脂組成物。
【００１２】
（８）  当該樹脂組成物は、室温において、液状をなしている上記（１）ないし（７）のいずれかに記載の樹脂組成物。
【００１３】
（９）  上記（１）ないし（８）いずれかに記載の樹脂組成物を硬化させることにより形成された、光透過性を備える硬化物を含んで構成されることを特徴とする部材。
【００１４】
（１０）  当該部材は、透光性基板、封止材、光学用レンズまたはプリズムである上記（９）に記載の部材。
【００１５】
（１１）  上記（９）または（１０）に記載の部材を備えることを特徴とする光学装置。
（１２）  当該光学装置は、半導体装置を備える上記（１１）に記載の光学装置。
【００１６】
（１３）  上記（９）または（１０）に記載の部材を備えることを特徴とする電子装置。
（１４）  当該電子装置は、有機ＥＬ表示装置である上記（１３）に記載の電子装置。
【発明の効果】
【００１７】
本発明によれば、前記一般式（Ｉ）で表わされる化合物と、反応開始剤とを含有する樹脂組成物を用いて、長期の使用によっても優れた透光性を有する、光が透過する部材を形成することができる。したがって、かかる部材を備える光学装置および電子装置を優れた信頼性を有するものとすることができる。
【図面の簡単な説明】
【００１８】
【図１】本発明の電子装置が適用された有機エレクトロルミネッセンス表示装置の実施形態を示す縦断面図である。
【図２】図１に示す有機エレクトロルミネッセンス表示装置が備える透光性基板を製造する方法を説明するための縦断面図である。
【図３】本発明の部材が適用されたマイクロレンズアレーの実施形態を示す縦断面図である。
【図４】本発明の部材が適用されたマイクロプリズムアレーの実施形態を示す縦断面図である。
【図５】本発明の部材を備える発光ダイオードの実施形態を示す縦断面図である。
【図６】本発明の部材を備える撮像装置の実施形態を示す縦断面図である。
【発明を実施するための形態】
【００１９】
以下、本発明の樹脂組成物、部材、光学装置および電子装置について、添付図面に示す好適な実施形態に基づいて詳細に説明する。
【００２０】
まず、本発明の電子装置が適用された有機エレクトロルミネッセンス表示装置（有機ＥＬ表示装置）について説明する。
【００２１】
＜有機ＥＬ表示装置＞
図１は、本発明の電子装置が適用された有機エレクトロルミネッセンス表示装置の実施形態を示す縦断面図である。なお、以下の説明では、図１中の上側を「上」、下側を「下」と言う。
【００２２】
図１に示す有機ＥＬ表示装置１は、透光性基板（樹脂フィルム）Ａと、画素毎に対応してそれぞれ設けられた発光素子Ｃと、各発光素子Ｃをそれぞれ駆動するための複数の薄膜トランジスタＢとを有している。
【００２３】
なお、本実施形態において、有機ＥＬ表示装置１は、発光素子Ｃが光を発光すると、その光を透光性基板Ａ側から取り出す（透過させる）ボトムエミッション構造のディスプレイパネルである。
【００２４】
透光性基板Ａは、その全体形状が平板状をなし、本実施形態では、その上面（薄膜トランジスタＢおよび発光素子Ｃが形成される側の面）が平坦面で構成され、下面（薄膜トランジスタＢおよび発光素子Ｃが形成されるのと反対側の面）が凸部１１２を備える凹凸面で構成されている。
【００２５】
この透光性基板（樹脂フィルム）Ａ上には、有機ＥＬ表示装置１が備える複数の発光素子Ｃに対応して薄膜トランジスタＢが設けられ、これらの薄膜トランジスタＢを覆うように、絶縁材料で構成された平坦化層３０１が形成されている。
【００２６】
各薄膜トランジスタＢは、透光性基板Ａ上に形成されたゲート電極２００と、ゲート電極２００を覆うように設けられたゲート絶縁層２０１と、ゲート絶縁層２０１上に設けられたソース電極２０２およびドレイン電極２０４と、ソース電極２０２とドレイン電極２０４との間のチャネル領域に形成され、例えば、酸化物半導体材料からなる半導体層２０３とを有している。
【００２７】
また、平坦化層３０１上には、各薄膜トランジスタＢに対応して、発光素子（有機ＥＬ素子）Ｃが設けられている。
【００２８】
これら発光素子Ｃは、本実施形態では、それぞれ、陽極３０２および陰極３０６と、これらの間に陽極３０２側から積層された、正孔輸送層３０３と、発光層３０４と、電子輸送層３０５とをこの順に備える。
【００２９】
また、各発光素子Ｃの各陽極３０２は、各薄膜トランジスタＢのドレイン電極２０４に導電部３００により電気的に接続されている。
【００３０】
かかる構成の発光素子Ｃを複数備える有機ＥＬ表示装置１において、各発光素子Ｃの発光輝度を、薄膜トランジスタＢを用いて制御することにより、すなわち各発光素子Ｃへ印加する電圧を制御することにより、有機ＥＬ表示装置１のフルカラー表示が可能となる。また、各発光素子Ｃを同時に発光させることで単色表示も可能である。
【００３１】
さらに、これらの発光素子Ｃ上には、本実施形態では、これらを覆うように封止基板４００が形成されている。これにより、発光素子Ｃの気密性が確保され、酸素や水分の浸入を防止することができる。
【００３２】
かかる構成の有機ＥＬ表示装置１において、上記の通り発光素子Ｃで発光した光が透光性基板Ａを透過することで有機ＥＬ表示装置１の外側に取り出され、さらに、発光素子Ｃが発光する際に発熱することから、有機ＥＬ表示装置１を優れた信頼性を有するものとするためには、透光性基板Ａは、長期の使用によっても黄変等が生じることなく優れた透光性を有することが求められる。
【００３３】
このように、透光性基板Ａ（本発明の部材（光が透過する部材））を、長期の使用によっても優れた透光性を有するものとするために、本発明では、下記一般式（Ｉ）で表わされる化合物と、反応開始剤とを含有する樹脂組成物（本発明の樹脂組成物）を用いて形成されたものとする。
【００３４】
＜樹脂組成物＞
以下、この樹脂組成物（光が透過する部材の形成に用いられる樹脂組成物）に含まれる各構成材料について詳述する。
【００３５】
（下記一般式（Ｉ）で表わされる化合物）
下記一般式（Ｉ）で表わされる化合物は、樹脂組成物（光透過性部材形成用樹脂組成物）の主材料を構成し、透光性基板Ａを、下記一般式（Ｉ）で表わされる化合物を、反応開始剤で重合させることで得られる反応物を主材料として構成するために、樹脂組成物中に含まれるものである。
【００３６】
【化２】
2015098519.tif 000003
［前記一般式（Ｉ）中、各基Ｒは、それぞれ独立して、エポキシ基、ビニル基、（メタ）アクリロイル基またはイソシアネート基であり、ｎは、それぞれ独立して、１以上の整数を表す。］
【００３７】
前記一般式（Ｉ）で表される化合物は、主骨格としてトリアジン骨格を有することから、透光性基板Ａは、優れた耐熱性を発揮するものとなるとともに、有機ＥＬ表示装置１の長期の使用によっても、発光素子Ｃの発熱により、透光性基板Ａが黄変等により着色することなく、優れた透光性を維持するものとなる。
【００３８】
また、各基Ｒは、樹脂組成物から得られる反応物（硬化物）中において、前記一般式（Ｉ）で表される化合物が重合反応する際の官能基として機能するが、かかる基（官能基）Ｒを３つ有していることから、前記一般式（Ｉ）で表される化合物が重合反応することにより形成されるネットワークを緻密なものとすることができる。そのため、有機ＥＬ表示装置１の長期の使用によっても、透光性基板Ａの透光性が低下するのを確実に抑制または防止することができる。
【００３９】
かかる構成の前記一般式（Ｉ）で表される化合物において、各基Ｒは、それぞれ独立して、エポキシ基、ビニル基、（メタ）アクリロイル基またはイソシアネート基を表すが、３つの基Ｒは、ともにエポキシ基であることが好ましい。すなわち、前記一般式（Ｉ）で表される化合物は、下記一般式（Ｉａ）で表されるトリアジン骨格型エポキシ樹脂前駆体であることが好ましい。これにより、前記一般式（Ｉａ）で表される化合物が重合反応することにより形成されるネットワークをより緻密なものとすることができる。
【００４０】
【化３】
2015098519.tif 000004
［前記一般式（Ｉａ）中、ｎは、それぞれ独立して、１以上の整数を表す。］
【００４１】
また、前記一般式（Ｉ）で表される化合物において、各ｎは、それぞれ独立して、１以上の整数を表すが、２以上の整数を表すことが好ましく、２以上、５以下の整数を表すことがより好ましい。これにより、前記一般式（Ｉ）で表される化合物が有する窒素原子と、官能基Ｒとの離間距離が適切な大きさに設定されて、反応開始剤を介した、官能基Ｒ同士の反応をより確実に進行させることができる。
【００４２】
（反応開始剤）
反応開始剤としては、樹脂組成物中に含まれることで、前記一般式（Ｉ）で表される化合物同士の重合反応を開始させ得るものであれば、特に限定されず、例えば、酸発生剤（カチオン系反応開始剤）、塩基発生剤（アニオン系反応開始剤）、酸無水物、脂肪族アミン等の架橋剤、ラジカル系反応開始剤等が挙げられ、これらの反応開始剤の１種または２種以上の混合物が用いられる。
【００４３】
カチオン系反応開始剤としては、加熱によりカチオン重合を開始させる物質を放出するもの、例えばオニウム塩系カチオン反応開始剤、またはアルミニウムキレート系カチオン反応開始剤や、活性エネルギー線によってカチオン重合を開始させる物質を放出させるもの、例えばオニウム塩系カチオン系反応開始剤、またこれらの混合物等が挙げられる。
【００４４】
光カチオン系反応開始剤（光酸発生剤）としては、多官能カチオン重合性化合物および単官能カチオン重合性化合物を光カチオン重合により反応させ得るものであればよく、例えば、ルイス酸のジアゾニウム塩、ルイス酸のヨードニウム塩、ルイス酸のスルホニウム塩等のオニウム塩が挙げられる。光カチオン系反応開始剤の具体例としては、四フッ化ホウ素のフェニルジアゾニウム塩、六フッ化リンのジフェニルヨードニウム塩、六フッ化アンチモンのジフェニルヨードニウム塩、六フッ化ヒ素のトリ−４−メチルフェニルスルホニウム塩、四フッ化アンチモンのトリ−４−メチルフェニルスルホニウム塩、またこれらの混合物等が挙げられる。
【００４５】
また、樹脂組成物に含まれる硬化性樹脂の種類によっては、イルガキュアシリーズ（チバ・ジャパン株式会社製）のような光ラジカル反応開始剤等も用いられる。
【００４６】
一方、熱カチオン系反応開始剤としては、例えば芳香族スルホニウム塩、芳香族ヨードニウム塩、アンモニウム塩、アルミニウムキレート、三フッ化ホウ素アミン錯体、またこれらの混合物等が挙げられる。また、上記光カチオン系反応開始剤と熱カチオン系反応開始剤を混合しても良い。
【００４７】
このようなカチオン系反応開始剤の含有量は、特に限定されないが、カチオン系反応開始剤を除く樹脂組成物１００質量部に対して０．１〜５質量部程度であるのが好ましく、特に０．５〜３質量部が好ましい。含有量が前記下限値未満であると樹脂組成物の硬化性が低下する場合があり、前記上限値を超えると透光性基板Ａが脆くなる場合がある。
【００４８】
光硬化させる場合は、樹脂組成物の硬化反応を促進させるため、必要に応じて、増感剤、酸増殖剤等も併せて用いることができる。
【００４９】
アニオン系反応開始剤（アニオン系触媒）としては、例えばアミン系反応開始剤が挙げられる。硬化性樹脂としてエポキシ樹脂が含まれる場合、このエポキシ樹脂中のエポキシ基と共有結合を形成することが可能な１級アミンまたは２級アミンを分子中に２個以上含むものであれば、特に分子量や構造は限定されるものではない。そのようなアミン系反応開始剤としては、例えば、ジエチレントリアミン、トリエチレンテトラアミン、テトラエチレンペンタミン、ｍ−キシレンジアミン、トリメチルヘキサメチレンジアミン、２−メチルペンタメチレンジアミン脂肪族ポリアミン、イソフォロンジアミン、１，３−ビスアミノメチルシクロヘキサン、ビス（４−アミノシクロヘキシル）メタン、ノルボルネンジアミン、１，２−ジアミノシクロヘキサンなどの脂環式ポリアミン、Ｎ−アミノエチルピペラジン、１，４−ビス（２−アミノ−２−メチルプロピル）ピペラジンなどのピペラジン型のポリアミン、ジアミノジフェニルメタン、ｍ−フェニレンジアミン、ジアミノジフェニルスルホン、ジエチルトルエンジアミン、トリメチレンビス（４−アミノベンゾエート）、ポリテトラメチレンオキシド−ジ−Ｐ−アミノベンゾエートなどの芳香族ポリアミン類等が挙げられる。これらの反応開始剤は、単独で用いても、２種以上の反応開始剤を配合して用いても良い。また、アミン系反応開始剤と併用／または単独でイミダゾール化合物を使用することも挙げられる。イミダゾール化合物としては、例えば、２−メチルイミダゾール、２−エチルイミダゾール、２−フェニルイミダゾール、２−フェニル−４−メチルイミダゾール、２−フェニル−４−メチル−５−ヒドロキシメチルイミダゾール、２−フェニル−４，５−ジヒドロキシメチルイミダゾール、２−Ｃ１１Ｈ２３−イミダゾール等の一般的なイミダゾールやトリアジンやイソシアヌル酸を付加し、保存安定性を付与した２，４−ジアミノ−６−｛２−メチルイミダゾール−（１）｝−エチル−Ｓ−トリアジン、又そのイソシアネート付加物等が挙げられ、これらは１種類あるいは複数種を併用して使うことが可能である。
【００５０】
また、酸無水物としては、例えば、無水フタル酸、ヘキサヒドロ無水フタル酸、テトラヒドロ無水フタル酸、メチルテトラヒドロ無水フタル酸、無水マレイン酸、無水コハク酸、無水ドデシニルコハク酸、無水ジクロルコハク酸、無水メチルナジック酸、無水ピロメリット酸、メチルヘキサヒドロ無水フタル酸、メチルシクロヘキセンジカルボン酸無水物、エンドメチレンテトラヒドロ無水フタル酸、メチルエンドメチレンテトラヒドロ無水フタル酸、メチルブテニルテトラヒドロ無水フタル酸、アルキルスチレン−無水マレイン酸共重合体、テトラブロム無水フタル酸、ポリアゼライン酸無水物、無水クロレンディク酸、無水ベンゾフェノンテトラカルボン酸等が挙げられ、これらは単独でも混合して用いてもよい。また、酸無水物系反応開始剤と併用してイミダゾール化合物を使用することも挙げられる。イミダゾール化合物としては、例えば前記記載したものが挙げられる。
【００５１】
さらに、樹脂組成物中には、前記一般式（Ｉ）で表わされる化合物と、反応開始剤との他に、他の樹脂が含まれていてもよく、この樹脂としては、硬化性樹脂（熱および／または光架橋性樹脂）が好ましく用いられる。
【００５２】
このような、硬化性樹脂としては、例えば、エポキシ樹脂、オキセタン樹脂、シアネート樹脂、イソシアネート樹脂、アクリレート樹脂、オレフィン樹脂、シクロオレフィン樹脂、ジアリルフタレート樹脂、ポリカーボネート樹脂、ジアリルカーボネート樹脂、ウレタン樹脂、メラミン樹脂、ポリイミド樹脂、芳香族ポリアミド樹脂、ポリスチレン樹脂、ポリフェニレン樹脂、ポリスルホン樹脂、ポリフェニレンオキサイド樹脂、シルセスキオキサン化合物等が挙げられ、中でも、エポキシ樹脂であることが好ましい。これにより、前記一般式（Ｉ）で表される化合物による重合反応を、このエポキシ樹脂を介して行うことができ、得られる反応物を、有機ＥＬ表示装置１の長期の使用によっても、優れた透光性を有するものとすることができるとともに、優れた耐熱性を有するものとすることができる。
【００５３】
（エポキシ樹脂）
エポキシ樹脂としては、例えば、ビスフェノールＡ型エポキシ樹脂、ビスフェノールＦ型エポキシ樹脂、ビスフェノールＳ型エポキシ樹脂、またはこれらの水添化物、ジシクロペンタジエン骨格を有するエポキシ樹脂、トリグリシジルイソシアヌレート骨格を有するエポキシ樹脂、カルド骨格を有するエポキシ樹脂、ポリシロキサン構造を有するエポキシ樹脂、脂環式多官能エポキシ樹脂、水添ビフェニル骨格を有する脂環式エポキシ樹脂、水添ビスフェノールＡ骨格を有する脂環式エポキシ樹脂等が挙げられ、これらのエポキシ樹脂の１種または２種以上の混合物を用いることができる。
【００５４】
なお、硬化前の樹脂組成物（樹脂組成物）中には、エポキシ樹脂の前駆体（樹脂前駆体）が含まれていてもよい。
【００５５】
かかるグリシジル型エポキシ樹脂または樹脂前駆体の具体例としては、例えばフェノールノボラック型エポキシ、クレゾールノボラック型エポキシ等のノボラック型エポキシ樹脂、ビスフェノールＡ型エポキシ、ビスフェノールＦ型エポキシ等のビスフェノール型エポキシ樹脂、Ｎ，Ｎ−ジグリシジルアニリン、Ｎ，Ｎ−ジグリシジルトルイジン、ジアミノジフェニルメタン型グリシジルアミン、アミノフェノール型グリシジルアミンのような芳香族グリシジルアミン型エポキシ樹脂、ハイドロキノン型エポキシ、ビフェニル型エポキシ、スチルベン型エポキシ、トリフェノールメタン型エポキシ、トリフェノールプロパン型エポキシ、アルキル変性トリフェノールメタン型エポキシ、トリアジン核含有エポキシ、ジシクロペンタジエン変性フェノール型エポキシ、ナフトール型エポキシ、ナフタレン型エポキシ、フェニレンおよび／またはビフェニレン骨格を有するフェノールアラルキル型エポキシ、フェニレンおよび／またはビフェニレン骨格を有するナフトールアラルキル型エポキシ等のアラルキル型エポキシ等のエポキシ樹脂、フルオレン骨格を有するグリシジル型エポキシ樹脂、ｎ−ブチルグリシジルエーテル、バーサティック酸グリシジルエステル、スチレンオキサイド、エチルヘキシルグリシジルエーテル、フェニルグリシジルエーテル、クレジルグリシジルエーテル、ブチルフェニルグリシジルエーテル等単官能エポキシ樹脂等が挙げられる。
【００５６】
また、脂環式エポキシ樹脂または樹脂前駆体の具体例としては、３，４−エポキシシクロヘキシルメチル−３’、４’−エポキシシクロヘキセンカルボキシレート、３，４−エポキシ−６−メチルシクロヘキシルメチル−３，４−エポキシ−６−メチルシクロヘキサンカルボキシレート、２−（３，４−エポキシ）シクロヘキシル−５，５−スピロ−（３，４−エポキシ）シクロヘキサン−ｍ−ジオキサン、１，２：８，９−ジエポキシリモネン、ジシクロペンタジエンジオキサイド、シクロオクテンジオキサイド、アセタールジエポキシサイド、ビニルシクロヘキサンジオキシド、ビニルシクロヘキセンモノオキサイド１，２−エポキシ−４−ビニルシクロヘキサン、ビス（３，４−エポキシシクロヘキシルメチル）アジペート、ビス（３，４−エポキシ−６−メチルシクロヘキシルメチル）アジペート、エキソーエキソビス（２，３−エポキシシクロペンチル）エーテル、２，２−ビス（４−（２，３−エポキシプロピル）シクロヘキシル）プロパン、２，６−ビス（２，３−エポキシプロポキシシクロヘキシル−ｐ−ジオキサン）、２，６−ビス（２，３−エポキシプロポキシ）ノルボルネン、リノール酸二量体のジグリシジルエーテル、リモネンジオキシド、２，２−ビス（３，４−エポキシシクロヘキシル）プロパン、ｏ−（２，３−エポキシ）シクロペンチルフェニル−２，３−エポキシプロピルエーテル、１，２−ビス［５−（１，２−エポキシ）−４，７−ヘキサヒドロメタノインダンキシル］エタン、シクロヘキサンジオールジグリシジルエーテルおよびジグリシジルヘキサヒドロフタレート、ε−カプロラクトンオリゴマーの両端にそれぞれ３，４−エポキシシクロヘキシルメタノールと３，４−エポキシシクロヘキシルカルボン酸がエステル結合したもの、エポキシ化されたヘキサヒドロベンジルアルコール等が挙げられる。
【００５７】
なお、２官能脂環式エポキシ樹脂前駆体としては、下記化学式（１）、（２）または（３）で示される脂環式エポキシ構造前駆体が挙げられる。
【００５８】
【化４】
2015098519.tif 000005
［上記式（１）中、−Ｘ−は−Ｏ−、−Ｓ−、−ＳＯ−、−ＳＯ２−、−ＣＨ２−、−ＣＨ（ＣＨ３）−、または−Ｃ（ＣＨ３）２−を表す。］
【００５９】
【化５】
2015098519.tif 000006
【００６０】
【化６】
2015098519.tif 000007
【００６１】
一方、分子内に１個のエポキシシクロヘキサン環を有する脂環式エポキシ樹脂前駆体としては、下記化学式（４）、（５）で示される脂環式エポキシ樹脂が挙げられる。
【００６２】
【化７】
2015098519.tif 000008
【００６３】
【化８】
2015098519.tif 000009
【００６４】
これらのエポキシ樹脂の中でも、前記化学式（１）または（２）で示される脂環式エポキシ構造前駆体であることが好ましい。これにより、反応開始剤、特にカチオン系反応開始剤による反応がさらに促進され、また、前記化学式（１）または（２）で示される脂環式エポキシ構造前駆体が前記一般式（Ｉ）で表される化合物（特に、前記一般式（Ｉａ）で表される化合物）が重合反応することにより形成されるネットワーク内に取り込まれるようにして、樹脂組成物から透光性基板Ａが得られることから、この透光性基板Ａは、有機ＥＬ表示装置１の長期の使用によっても、優れた透光性を発揮するとともに、より優れた耐熱性、耐光性を発揮するものとなる。
【００６５】
また、樹脂組成物には、脂環式エポキシ樹脂とともにシルセスキオキサン系化合物を使用しても良い。このようなオキセタニル基を有するシルセスキオキサン系化合物としては、例えば、ＯＸ−ＳＱ、ＯＸ−ＳＱ−Ｈ、ＯＸ−ＳＱ−Ｆ（いずれも東亞合成株式会社製）等が挙げられる。
【００６６】
さらに、樹脂組成物（光が透過する部材の形成に用いられる樹脂組成物）中には、酸化防止剤、難燃剤、紫外線吸収剤等の添加剤が含まれていることが好ましい。これにより、前記一般式（Ｉ）で表される化合物を確実に重合反応させることができ、透光性基板Ａを透光性および耐熱性により優れたものとすることができる。
【００６７】
（酸化防止剤）
酸化防止剤としては、例えば、フェノール系酸化防止剤、リン系酸化防止剤、イオウ系酸化防止剤等が用いられるが、特にヒンダードフェノール系酸化防止剤が好ましく用いられる。これにより、特に、エポキシ系において酸化防止の効果が顕著に発揮される。
【００６８】
ヒンダードフェノール系酸化防止剤としては、例えば、ＢＨＴ、２，２’−メチレンビス（４−メチル−６−ｔｅｒｔ−ブチルフェノール）、ペンタエリトリトール＝テトラキス［３−（３’，５’−ジ−ｔｅｒｔ−ブチル−４’−ヒドロキシフェニル）プロピオナート］等が挙げられる。
【００６９】
樹脂組成物中の酸化防止剤の含有量は、０．０１質量％以上５質量％以下であるのが好ましく、０．１質量％以上３質量％以下程度であるのがより好ましい。酸化防止剤の含有量を前記範囲内にすることにより、光学異方性の低い透光性基板Ａとすることができ、かつ、信頼性試験においても光学異方性の悪化の程度の小さい透光性基板Ａとすることができる。
【００７０】
また、酸化防止剤の重量平均分子量は、２００〜２０００であるのが好ましく、５００〜１５００であるのがより好ましく、１０００〜１４００であるのがさらに好ましい。酸化防止剤の重量平均分子量が上記範囲内であれば、酸化防止剤の揮発が抑制されるとともに、樹脂材料に対する相溶性が確保される。このような酸化防止剤は、湿熱処理のような信頼性試験を経ても、透光性基板Ａ中に残存して、光学異方性の悪化を抑制し得る透光性基板Ａを実現することができる。
【００７１】
また、ヒンダードフェノール系酸化防止剤以外のフェノール系酸化防止剤としては、例えば、水酸基を挟むように位置する置換基の一方がメチル基等に置換されているセミヒンダード型のフェノール系酸化防止剤や、水酸基を挟む２つの置換基の双方がメチル基等に置換されているレスヒンダード型のフェノール系酸化防止剤が挙げられる。これらは、ヒンダードフェノール系酸化防止剤より少ない添加量で、樹脂材料中に添加される。
【００７２】
リン系酸化防止剤としては、例えば、トリデシルホスファイト、ジフェニルデシルホスファイト等が挙げられる。
【００７３】
なお、ヒンダードフェノール系酸化防止剤とリン系酸化防止剤とを併用することにより、それらの相乗効果が発揮される。これにより、樹脂材料の酸化防止、および透光性基板Ａの光学異方性の悪化の抑制がより顕著になる。これは、ヒンダードフェノール系酸化防止剤とリン系酸化防止剤とで、樹脂材料の酸化防止のメカニズムが異なるため、両者が独立して働き、さらには相乗的な効果が生じているからであると考えられる。
【００７４】
このようなヒンダードフェノール系酸化防止剤以外の酸化防止剤（特にリン系酸化防止剤）の添加量は、ヒンダードフェノール系酸化防止剤１００質量部に対して、好ましくは３０〜３００質量部程度とされ、より好ましくは５０〜２００質量部程度とされる。これにより、ヒンダードフェノール系酸化防止剤とそれ以外の酸化防止剤とが、それぞれの効果を埋没させる（相殺する）ことなく発揮し、相乗効果をもたらすことができる。
【００７５】
なお、樹脂材料中には、その特性を損なわない範囲で必要に応じて、熱可塑性樹脂等を含んでいてもよい。
【００７６】
上述したような前記一般式（Ｉ）で表される化合物の樹脂組成物中における含有量は、好ましくは２ｗｔ％以上、１００ｗｔ％未満、より好ましくは５ｗｔ％以上、９０ｗｔ％以下、さらに好ましくは１０ｗｔ％以上、８０ｗｔ％以下である。前記一般式（Ｉ）で表される化合物の含有量をかかる範囲内に設定することにより、有機ＥＬ表示装置１の長期の使用によっても、発光素子Ｃの発熱により、形成される透光性基板Ａが優れた透光性を維持するものとなるとともに、樹脂組成物の低粘度化を実現することができるため、透光性基板Ａを形成する際の作業性を向上させることができる。
【００７７】
（フィラー）
さらに、樹脂組成物中には、上述した樹脂系の材料の他に、さらに、フィラーが含まれていてもよい。このようにフィラーが含まれる構成とすることで、透光性基板Ａのヘイズ値を高めること、又は表面に凹凸を形成することができる。そのため、光が透光性基板Ａを透過する際に、この光の透光性基板Ａにおける拡散性が向上することから、透光性基板Ａの端部から光が漏出するのを的確に抑制または防止できるため、光の取り出し効率が優れたものとなる。
【００７８】
フィラーを用いる場合、フィラーと前記一般式（Ｉ）で表される化合物との屈折率差は、０．０１以上、３．０以下であることが好ましい。この屈折率差をかかる範囲内に設定することにより、透光性基板Ａのヘイズ値を確実に高めることができる。
【００７９】
フィラーに使用する材質としては、例えば、無機材料、有機材料、および、それらの混合物等が挙げられ、無機材料としては、酸化亜鉛、酸化ジルコニウム、酸化アルミニウム、酸化カルシウム、酸化チタン、シリカ、またはこれらの混合物等が挙げられる。また、有機材料としては、アクリル、スチレン、またはこれらの混合物を使用したもの等が挙げられる。フィラーの形状としては、球状、棒状、平面状のもの等が挙げられる。
【００８０】
フィラーの含有量は、樹脂組成物中に含まれる樹脂系の材料１００質量部に対して１〜９０質量部程度であるのが好ましく、３〜７０質量部程度であるのがより好ましい。
【００８１】
なお、フィラーが粒子の場合、その換算粒径は０．１μｍ以上１００μｍ以下であるのが好ましい。０．１μｍ以下及び１００μｍ以上では拡散機能を十分に発揮できないという問題がある。
【００８２】
また、樹脂系の材料の他に、ガラス布が含まれていてもよい。ガラス布が含まれることで、熱による膨張、収縮を抑制することができる。
【００８３】
ガラス布としては、ガラス織布（ガラスクロス）、ガラス不織布などが挙げられるが、前記熱による膨張・収縮抑制を効果的に行うためにガラスクロスが好ましく用いられる。
【００８４】
ガラスクロスは、ガラス繊維の集合体であり、ガラス繊維を束ねたヤーンを織り込んだものである。織り方としては、平織り、ななこ織り、朱子織り、綾織り等により織り込まれたものが挙げられる。
【００８５】
ガラスクロスを構成するガラス材料としては、例えば、Ｅガラス、Ｃガラス、Ａガラス、Ｓガラス、Ｔガラス、Ｄガラス、ＮＥガラス、クオーツ、低誘電率ガラス、高誘電率ガラス等が挙げられる。これらの中でも、特に３０℃から２５０℃における平均線膨張係数が５ｐｐｍ以下であるＳガラスまたはＴガラスが好ましく用いられ、さらに入手が容易な点からＥガラスがより好ましく用いられる。
【００８６】
なお、樹脂系の材料の他に、フィラーやガラス布が含まれる場合、これらの双方が含まれていてもよいし、これらのうちのいずれか一方が含まれていてもよい。
【００８７】
上述したような樹脂組成物を用いて形成される透光性基板Ａは、本実施形態では、発光素子Ｃが形成される側の面が平坦面で構成され、発光素子Ｃが形成される側の面と反対側の面が凸部１１２を備える凹凸面で構成されている。すなわち、透光性基板Ａの最表面が凹凸面で構成されている。このように透光性基板Ａを、凹凸面を備える構成とすることで、この透光性基板Ａを外光が透過する透過率を向上させることができる。そのため、外光の反射率を低減させることができ、その結果、外光の反射に起因するコントラスト低下や像の映り込みが的確に抑制または防止されることとなる。すなわち、透光性基板Ａの凹凸面に、反射防止膜としての機能を付与することができる。
【００８８】
この凸部１１２を備える凹凸面は、外光の透過率を向上させるには、モスアイ構造を有していることが好ましい。
【００８９】
凹凸面がモスアイ構造をなしていることにより、透光性基板Ａの表面と、外気との間における屈折率が、透光性基板Ａの厚さ方向において、連続的に漸次変化することとなり、その結果、凸部１１２を備える凹凸面において入射する外光が反射することが的確に抑制または防止される。
【００９０】
なお、本明細書において、モスアイ構造とは、複数の円錐状または角錐状をなす凸部（突起）１１２が高密度に乱立することで形成された微細な凹凸構造のことを言う。
【００９１】
このようなモスアイ構造において、モスアイ構造の周期、換言すれば、凸部１１２の頂点同士の距離は、入射光の波長よりも短くなっていることが好ましい。これにより、凹凸面において入射光が反射するのをより的確に抑制または防止することができる。
【００９２】
具体的には、凸部１１２の頂点同士の距離、すなわち凹凸のピッチは、３００ｎｍ以下であることが好ましく、１００ｎｍ以上、２００ｎｍ以下であることがさらに好ましい。これにより、凸部１１２の頂点同士の距離を、入射光の波長よりも容易に短く設定することが可能となる。
【００９３】
また、凸部１１２の高さは、０．０２μｍ以上、０．９５μｍ以下であるのが好ましく、０．０５μｍ以上、０．９０μｍ以下であるのがより好ましい。
【００９４】
凸部１１２のピッチおよび高さを前記範囲内に設定することにより、凹凸面において入射する外光が反射するのをより的確に抑制または防止することができる。
【００９５】
また、透光性基板Ａの屈折率は、１．４以上、２．０以下であることが好ましく、１．５以上、１．９以下であることがより好ましい。かかる範囲内の屈折率を有する透光性基板Ａに対して、上述したような構成の凸部１１２を設けることにより、外光の透過率を向上させることが容易となる。
【００９６】
その結果、透光性基板Ａに入射する入射光の反射率を、好ましくは３％以下、より好ましくは２％以下、さらに好ましくは１％以下に設定することができる。
【００９７】
また、透光性基板Ａの平均厚さは、特に限定されないが、５〜１０００ｍｍ程度であるのが好ましく、１０〜５００ｍｍ程度であるのがより好ましい。
【００９８】
以上のような構成の透光性基板Ａは、基材１０１上に、例えば、以下のようにして製造することができる。すなわち、透光性基板Ａは、以下のようにして製造することができる。
【００９９】
＜透光性基板の製造方法＞
透光性基板Ａは、室温において、液状とされた樹脂組成物（樹脂ワニス）を硬化させることで形成されるものである。
【０１００】
以下では、この透光性基板Ａを、平板状をなす基材１０１上に形成し、その後、この基材１０１から剥離することで得る場合について説明する。
【０１０１】
図２は、図１に示す有機エレクトロルミネッセンス表示装置が備える透光性基板を製造する方法を説明するための縦断面図である。
【０１０２】
［１］まず、基材１０１を用意する。
基材１０１の構成材料としては、特に限定されないが、例えば、ポリエチレンテレフタレート、ポリエチレンナフタレート、ポリプロピレン、シクロオレフィンポリマー、ポリアミド、ポリメチルメタクリレート、ポリカーボネート等が挙げられ、これらのうち１種または２種以上を組み合せて用いることができる。
【０１０３】
［２］次に、樹脂組成物を含有する液状材料、すなわち樹脂ワニスを調製する。
樹脂ワニスは、上述した樹脂組成物を、必要に応じて有機溶剤に溶解または分散させることにより調製することができる。
【０１０４】
有機溶剤としては、特に限定されず、例えば、クレゾール、Ｎ,Ｎ−ジメチルアセトアミド(DMAc)、Ｎ−メチル−２−ピロリジノン(NMP)、ジメチルスルホキシド(DMSO)、１，３−ジメチル−イミダゾリジノン(DMI)、Ｎ,Ｎ−ジメチルホルムアミド(DMF)等が挙げられ、これらの単独溶剤、または、これらを混合した混合溶剤として用いることができる。
【０１０５】
［３］次に、得られた樹脂ワニス１０２を基材１０１上に供給する。
樹脂ワニス１０２を基材１０１に供給する方法としては、特に限定されず、例えば、ダイコート法、インクジェット法、スピンコート法、バーコート法、ロールコート法、ワイヤーバーコート法、ディップコート法のような各種液相成膜法を用いることができる。
【０１０６】
その後、必要に応じて、樹脂ワニス１０２に脱泡処理を施す。さらには、必要に応じて、樹脂ワニス１０２を乾燥させる。
【０１０７】
［４］次に、樹脂ワニス１０２が供給された基材１０１を板状に成形しつつ、樹脂ワニス１０２を硬化させる。これにより、基材１０１上に形成された透光性基板Ａを得ることができる。
【０１０８】
樹脂ワニスの硬化は、樹脂ワニスを加熱すること、および／または、樹脂ワニスにエネルギー線を照射することにより行うことができるが、エネルギーの照射により行うことが好ましい。すなわち、樹脂組成物中に反応開始剤として、光酸発生剤が含まれていることが好ましい。
【０１０９】
これにより、透光性基板Ａを形成する際に、透光性基板Ａが加熱されるのを確実に防止することができるため、加熱する際に透光性基板Ａに反りが生じたり、加熱後に冷却（除熱）する際に透光性基板Ａが熱収縮したりすることを確実に防止することができるため、寸法精度に優れた透光性基板Ａを得ることができる。
【０１１０】
エネルギー線の照射（光照射）により樹脂ワニスを硬化させる場合、波長２００〜４００ｎｍ程度の紫外線等を照射することにより樹脂組成物（樹脂ワニス）を硬化させることが好ましい。
【０１１１】
また、付与する光エネルギー量（積算光量）は、例えば、５０ｍＪ／ｃｍ２以上５０００ｍＪ／ｃｍ２以下であるのが好ましく、７５ｍＪ／ｃｍ２以上４０００ｍＪ／ｃｍ２以下であるのがより好ましく、１００ｍＪ／ｃｍ２以上３０００ｍＪ／ｃｍ２以下であるのがさらに好ましい。積算光量が前記範囲内であれば、ムラなく均一かつ確実に樹脂ワニスを硬化させることができる。
【０１１２】
また、本明細書中において「硬化する」とは、樹脂組成物において、硬化反応に関与し得る官能基の多くが反応していることをいい、具体的には、前記一般式（Ｉ）で表わされる化合物が備える官能基Ｒがエポキシ基である場合、樹脂組成物のエポキシ開環率が５０％以上であることをいう。
【０１１３】
なお、エポキシ開環率とは、樹脂硬化物におけるエポキシ基の開環割合に相当する指標である。
【０１１４】
また、エポキシ開環率の測定方法としては、まず、フーリエ変換赤外分光分析（ＦＴ−ＩＲ）により、樹脂硬化物の試料の吸光度スペクトルを取得する。
【０１１５】
次いで、得られた吸光度スペクトルについて、波数９１４ｃｍ−１付近に位置するエポキシ基由来のピークの面積を、波数２９００ｃｍ−１付近に位置するメチレン基由来のピークの面積で標準化し、これを試料の「エポキシ相対強度」とする。ここでは、メチレン基由来のピーク面積に対するエポキシ基由来のピーク面積の割合を試料のエポキシ相対強度Ｘとし、求めるべき試料のエポキシ開環率をＹ（％）とする。
【０１１６】
一方、試料のエポキシ相対強度を測定する際には、あらかじめ硬化前の樹脂組成物のエポキシ相対強度を測定しておく。硬化前の樹脂組成物ではエポキシ基が開環していないと推定されるので、これを標準試料とすることができ、樹脂組成物のエポキシ相対強度は、エポキシ開環率０％に対応する強度であるとみなすことができる。なお、硬化前の樹脂組成物のエポキシ相対強度を１００とする。
【０１１７】
なお、上記のようにエネルギー線の照射（光照射）により樹脂ワニスを硬化させた場合、この光照射（１次処理）の後に、上述したような優れた寸法精度の透光性基板Ａが得られる範囲内において、２次処理として加熱処理を施すようにしてもよい。これにより、樹脂ワニスの硬化をより確実に進行させることができる。
【０１１８】
また、２次処理における加熱条件としては、好ましくは加熱温度が１５０〜３００℃程度、加熱時間が０．１〜５時間程度とされ、より好ましくは加熱温度が２００〜２８０℃程度、加熱時間が０．２〜３時間程度とされる。
【０１１９】
なお、光照射を省略して、加熱処理単独とする場合、その際の加熱条件としては、加熱温度が好ましくは６０〜３００℃程度、加熱時間が５分〜３時間程度とされ、より好ましくは加熱温度が７０〜２８０℃程度、加熱時間が１０分〜２時間程度とされる。
【０１２０】
また、本実施形態では、基材１０１上に供給された樹脂ワニスを板状に成形して透光性基板Ａを得る際に、基材１０１と反対側の面に、凸部１１２を形成することで、透光性基板Ａの一方の面を凹凸面で構成する。
【０１２１】
この凸部１１２を設ける方法としては、特に限定されないが、例えば、［Ｉ］凹凸を表面に持つ転写型と、樹脂ワニスが供給された基材１０１とを接触させ、形状転写することで凸部１１２を形成する方法、または、［II］フィラーを表面に固定させることで凸部１１２を形成する方法等が挙げられるが、［Ｉ］の方法を用いるのが好ましい。［Ｉ］の方法によれば、寸法精度に優れる凸部１１２を容易に形成することができる。
【０１２２】
以下、［Ｉ］の方法を代表して詳細に述べる。
（転写型を用いる方法）
表面凹凸を転写するための転写型は、図２（ａ）または図２（ｂ）に示す転写型５、６のように、基材１０１に供給された樹脂ワニスの表面に凸部１１２を形成するための凹凸７を有していればよく、特に材質は制限するものではないが、繰り返し使用という観点から、樹脂材料または金属材料であることが好ましい。
【０１２３】
なお、転写型５、６上に凹凸加工を施す方法としては、表面フィラー固定、マット加工（サンドブラスト）、エンボス加工等が挙げられ、適時最適な方法を使用することが出来る。また、エンボス加工等を施した型転写型の表面にエンボス形状を転写する方法も採用できる。
【０１２４】
一つの方法は、エンボス加工を施した型上で基板を作製し、基板を硬化させた後、型から外し、型の凹凸を転写する方法がある。
【０１２５】
その他の方法として、転写型基板表面に粒子を固定化して転写型を作成する方法について説明する。
【０１２６】
転写型基板表面に凹凸を設ける方法で最も簡便で単純な方法は、転写型基板表面に、粒子を固定化することである。例えば、フィラーを溶媒に分散させて、転写型基板表面に塗布、乾燥させて転写型基板表面にフィラーを固定する方法、転写型基板状に基板表面にフィラーを塗布した後、プレスして固定する方法、転写型基板表面に接着層を設けてフィラーを固定する方法などが挙げられる。
【０１２７】
また、マット加工により、転写型基板表面に凹凸を設ける方法としては、砂などの研磨剤をフィルム表面にぶつけることで物理的に凹凸を形成するサンドブラストや、酸、アルカリ、溶剤などで化学的に表面をあらすことで凹凸を形成する方法などが挙げられる。
【０１２８】
なお、転写型の形状は特に限定するものではなく、図２（ｂ）に示す平板状であっても、図２（ａ）に示すロール状のものであっても良い。
【０１２９】
図２（ａ）に示すロール状転写型５の場合は、連続的に、樹脂ワニスが供給された基材１０１をプレスし続けることが出来ることから、連続生産に好適である。
【０１３０】
具体的にロール状転写型５は、樹脂や金属をロール状に加工したものの表面を、マット加工（サンドブラスト）、エンボス加工、機械的加工により表面に凹凸７をつけることが好適である。
【０１３１】
また、樹脂をロール状に加工した転写型基板と、樹脂ワニスが供給された基材１０１とを貼り合わせ、凹凸を転写する方法の一形態としては、送り部と、張り合わせ部と、剥離部とを備えた装置による転写方法が挙げられる。送り部は、樹脂ワニスが供給された基材１０１を一方向に送る。張り合わせ部は、樹脂ワニスが供給された基材１０１に転写型基板を張り合わせる。貼り合わせには、ロール等を使用する。その後、本方法では剥離部をさらに備えることが好ましい。剥離部は、樹脂ワニスが供給された基材１０１の送り方向下流側に配置され、樹脂ワニスが供給された基材１０１から転写型基板を剥離させる。そして、剥離時には、樹脂ワニスが供給された基材１０１は、転写型基板によって、表面に凸部が付与された状態を保持している。そのため、樹脂ワニスが供給された基材１０１の表面に効果的に凸部を付与することが出来る。
【０１３２】
なお、樹脂組成物に硬化性樹脂が含まれる場合は、貼り合わせ部と剥離部との間に光硬化部をさらに備えても良い。これにより、貼り合わせ部で貼り合わせた転写型基板の凹凸を効率的に樹脂ワニスが供給された基材１０１に転写することが出来る。
【０１３３】
連続的に行う場合は、表面凹凸加工を施した転写型を型として金属で作製しておくと基板表面の凹凸を再現性良く作製することが可能であり、量産に適している。
また、表面凹凸加工を施した転写型上で、透光性基板Ａを作製することも可能である。
【０１３４】
また、樹脂ワニスが供給された基材１０１が、長尺状であった場合は、各々の工程を連続して実施することが可能である。この場合、工程のいくつかを連続的に行ってもよい。こうすることで透光性基板Ａの連続生産が可能となる。
【０１３５】
［５］次に、基材１０１上に形成された透光性基板Ａを、基材１０１から剥離させる。これにより、透光性基板Ａを得ることができる。
【０１３６】
基材１０１から透光性基板Ａを剥離する方法としては、特に限定されないが、基材１０１と透光性基板Ａとの界面に、光を照射する方法が挙げられる。かかる方法によれば、透光性基板Ａを変質・劣化させることなく、基材１０１から透光性基板Ａを容易に剥離させることができる。
【０１３７】
透光性基板Ａに照射する光としては、この透光性基板Ａへの光の照射により、基材１０１と透光性基板Ａとの界面で、基材１０１から透光性基板Ａを剥離させ得るものであれば特に限定されないが、レーザー光であるのが好ましい。レーザー光を用いることにより、基材１０１と透光性基板Ａとの界面において、基材１０１から透光性基板Ａをより確実に剥離させることができる。
【０１３８】
また、レーザー光としては、パルス発振型または連続発光型のエキシマレーザー、炭酸ガスレーザー、ＹＡＧレーザーおよびＹＶＯ４レーザー等が挙げられる。
【０１３９】
以上、透光性基板の製造方法を記載したが、必ずしもこれに限られるものではなく、組み合わせる材料等により適時最適な方法を用いて製造される。
【０１４０】
また、かかる構成の透光性基板Ａを用いて、有機ＥＬ表示装置１を、以下のようにして製造することができる。
【０１４１】
（有機ＥＬ表示装置１の製造方法）
［１］まず、上述した透光性基板Ａを用意する。
［２］次に、透光性基板Ａ上に、形成すべき画素毎に対応するように、薄膜トランジスタＢをそれぞれ形成した後に、これら薄膜トランジスタＢを覆うように平坦化層３０１を形成する。
【０１４２】
［２−Ａ］まず、透光性基板Ａの凸部１１２が形成された凹凸面と反対側の平坦面上に、薄膜トランジスタＢを形成する。
【０１４３】
［２−Ａａ］まず、透光性基板Ａ上に、導電膜を形成した後、この導電膜をパターニングすることで、ゲート電極２００を形成する。
【０１４４】
透光性基板Ａ上への導電膜の形成は、例えば、アルミニウム、タンタル、モリブデン、チタン、タングステンなどの金属材料をスパッタ法等により供給することにより行うことができる。その他、前記金属材料を備える金属系化合物を溶媒または分散媒中に溶解または分散させた液状材料を用いた、電解メッキ、浸漬メッキ、無電解メッキのような湿式メッキ法およびゾル・ゲル法により行うことができる。
【０１４５】
［２−Ａｂ］次いで、ゲート電極２００を覆うように、ゲート絶縁層２０１を形成する。
【０１４６】
このゲート絶縁層２０１は、例えば、ＴＥＯＳ（テトラエトキシシラン）や酸素ガスおよび窒素ガスなどを原料ガスとするプラズマＣＶＤ法等を用いることで、酸化シリコンまたは窒化シリコン等を主材料として構成されるものを形成することができる。
【０１４７】
［２−Ａｃ］次いで、ゲート絶縁層２０１上に、導電膜を形成した後、この導電膜をパターニングすることで、ソース電極２０２およびドレイン電極２０４を形成する。
【０１４８】
ゲート絶縁層２０１上への導電膜の形成は、前記工程［２−Ａａ］で説明したのと同様の方法を用いて行うことができる。
【０１４９】
［２−Ａｄ］次いで、ソース電極２０２とドレイン電極２０４との間に位置するチャネル領域に半導体層２０３を形成する。
【０１５０】
この半導体層２０３は、例えば、前述した酸化物半導体材料に含まれる半金属元素および／または金属元素を含有する金属ターゲットを用いた酸素（および窒素）含有雰囲気下におけるスパッタ法により形成することができる。
【０１５１】
［２−Ｂ］次に、薄膜トランジスタＢを覆うように平坦化層３０１を形成するとともに、陽極３０２と、ドレイン電極２０４とを電気的に接続する導電部３００を形成する。
【０１５２】
［２−Ｂａ］まず、透光性基板Ａ、および、この透光性基板Ａ上に形成された薄膜トランジスタＢを覆うように、平坦化層３０１を形成する。
【０１５３】
［２−Ｂｂ］次いで、コンタクトホールを形成し、その後、コンタクトホール内に導電部３００を形成する。
【０１５４】
［３］次に、平坦化層３０１上に、各薄膜トランジスタＢにそれぞれ対応するように、発光素子（電子素子）Ｃを形成する。
【０１５５】
［３−Ａ］まず、平坦化層３０１上に、各導電部３００に対応するように、陽極（個別電極）３０２を形成する。
【０１５６】
［３−Ｂ］次いで、陽極３０２を覆うように、正孔輸送層３０３を形成する。
［３−Ｃ］次いで、正孔輸送層３０３を覆うように、発光層３０４を形成する。
【０１５７】
［３−Ｄ］次いで、発光層３０４を覆うように、電子輸送層３０５を形成する。
［３−Ｅ］次いで、電子輸送層３０５を覆うように、陰極３０６を形成する。
【０１５８】
なお、前記工程［３−Ａ］〜［３−Ｅ］で形成する各層は、例えば、スパッタ法、真空蒸着法、ＣＶＤ法等の気相成膜法や、インクジェット法、スピンコート法、キャスティング法等の液相成膜法を用いて形成することができる。なお、液相成膜法を用いる場合、各層の形成は、各層の構成材料を溶媒または分散媒中に溶解または分散させた液状材料を調製し、この液状材料を、前記液相成膜法を用いて各層を形成すべき層上に供給した後、乾燥することにより行うことができる。
【０１５９】
［４］次に、封止基板４００を用意し、この封止基板（被覆層）４００により陰極３０６を覆うこと、すなわち発光素子Ｃを覆うように封止基板４００を形成することにより、発光素子Ｃを封止基板４００で封止する。
【０１６０】
なお、このような封止基板４００による封止は、陰極３０６と封止基板４００との間に接着剤を介在させた後、この接着剤を乾燥させることにより行うことができる。
【０１６１】
上記のような工程［１］〜［４］を経ることで、透光性基板Ａと薄膜トランジスタＢと発光素子Ｃと、封止基板４００とを備える有機ＥＬ表示装置１を得ることができる。
【０１６２】
透光性基板Ａは、長期の使用によっても優れた透光性を有するものであるため、かかる透光性基板Ａを、上記のような有機ＥＬ表示装置１が備える表示面用基板として使用することができる。また、本実施形態のような透光性基板Ａを、有機ＥＬ表示装置１が備える表示面用基板に適用することで、入射光の反射が低減された有機ＥＬ表示装置を作製することができる。
【０１６３】
なお、本実施形態では、発光素子Ｃの平面視形状（発光領域）を四角形としたが、これに限定されず、任意の形状にすることができ、例えば、三角形、六角形のような多角形、真円、楕円のような円形であってもよい。
【０１６４】
また、表紙面用基板に、入射光の反射を低減する反射防止膜としての機能を付与する必要がない場合には、透光性基板Ａの一方の面を、凸部１１２を備える凹凸面で構成することなく、平坦面で構成すればよい。
【０１６５】
以上、本発明の樹脂組成物、部材、光学装置および電子装置を実施形態に基づいて説明したが、本発明はこれらに限定されるものではない。
【０１６６】
例えば、本発明の樹脂組成物、部材、光学装置および電子装置において、各構成は、同様の機能を発揮し得る任意のものと置換することができ、あるいは、任意の構成のものを付加することができる。
【０１６７】
さらに、前記実施形態では、光が透過する本発明の部材を備える電子装置（本発明の電子装置）を、透光性基板を備える有機ＥＬ表示装置に適用したが、これに限定されるものではない。
【０１６８】
例えば、光が透過する本発明の部材としては、透光性基板の他に、光学レンズ、プリズム、フィルターのような光学素子や封止材が挙げられる。
【０１６９】
なお、光学レンズとしては、特に限定されないが、図３に示すマイクロレンズアレー５００が挙げられ、プリズムとしては、図４に示すマイクロプリズムアレー６００が挙げられる。
【０１７０】
マイクロレンズアレー５００は、図３に示すように、平板状をなす透明基板５０１と、この透明基板５０１上に、その面方向に等間隔で複数配列されたマイクロレンズ５０２とを有している。また、マイクロプリズムアレー６００は、図４に示すように、平板状をなす透明基板６０１と、この透明基板６０１上に、その面方向に等間隔で複数配列されたマイクロプリズム６０２とを有している。
【０１７１】
このように、マイクロレンズアレー５００およびマイクロプリズムアレー６００は、それぞれ、透明基板５０１、６０１上に、マイクロレンズ５０２およびマイクロプリズム６０２を備えるが、これらはともに数十マイクロメートルのピッチで設けられた微細な形状を有している。かかる微細な形状を有するマイクロレンズアレー５００およびマイクロプリズムアレー６００が本発明の部材、すなわち、マイクロレンズアレー５００およびマイクロプリズムアレー６００の形成に本発明の樹脂組成物が適用されるが、上述したように、樹脂組成物に反応開始剤として光酸発生剤が含まれる構成とすることで、部材を優れた寸法精度で形成することができるため、このようなマイクロレンズアレー５００およびマイクロプリズムアレー６００であったとしても、確実に形成することができる。
【０１７２】
なお、マイクロレンズアレー５００およびマイクロプリズムアレー６００の製造方法としては、前述した透光性基板Ａの製造方法で挙げたのと同様の方法を用いることができる他、例えば、樹脂組成物の硬化後に硬化物を加工してマイクロレンズアレー５００およびマイクロプリズムアレー６００を得る方法、形成すべきマイクロレンズアレー５００およびマイクロプリズムアレー６００の形状に対応した鋳型を用意し、この鋳型に樹脂組成物を注入したのち硬化させることでマイクロレンズアレー５００およびマイクロプリズムアレー６００得る方法等が挙げられる。
【０１７３】
また、光が透過する本発明の部材を備える電子装置としては、有機ＥＬ表示装置の他、例えば、陰極管表示装置（ＣＲＴ）、プラズマディスプレイパネル（ＰＤＰ）や液晶表示装置（ＬＣＤ）等が挙げられる。なお、有機ＥＬ表示装置に適用する場合、有機ＥＬ表示装置を、透光性基板Ａに代えて、マイクロレンズアレー５００またはマイクロプリズムアレー６００を備える構成のものとすることもできる。
【０１７４】
さらに、光が透過する本発明の部材を備える半導体装置としては、例えば、図５に示す発光ダイオード、図６に示す撮像装置（受光装置）、半導体レーザー等が挙げられる。
【０１７５】
発光ダイオード７００は、例えば、図５に示すように、ＧａＡｌＡｓ、ＧａＰ等よりなる発光素子７０１と、メタルステム７０２と、メタルポスト７０３と、発光素子７０１を封止するとともにレンズとしての機能を有するモールド部７０４とを有している。
【０１７６】
発光素子７０１が備える裏面電極はメタルステム７０２に銀ペースト等で接着され電気的に接続されており、発光素子７０１が備える表面電極は他端子であるメタルポスト７０３から伸ばされた金線７０５によりその表面でワイヤボンドされ、さらに発光素子７０１は透明なモールド部７０４でモールドされている。
【０１７７】
かかる構成の発光ダイオード７００おいて、レンズおよび封止材としての機能を備えるモールド部７０４を本発明の部材で構成することができる。
【０１７８】
撮像装置８００は、図６に示すように、ベース基板８０１と、ベース基板８０１に対向配置された透光性基板８０２と、ベース基板８０１上に形成された受光部を含む個別回路８０３と、受光部を含む個別回路８０３の縁部に形成されたスペーサ８０４と、ベース基板８０１の下面に形成された半田バンプ８０６とを有する。
【０１７９】
ベース基板８０１は、半導体基板であり、この半導体基板には図示しない回路（後述する半導体ウエハーが備える個別回路）が設けられている。
【０１８０】
ベース基板８０１上には、受光部を含む個別回路８０３が設けられている。この受光部を含む個別回路８０３は、例えば、ベース基板８０１側から受光素子と、受光素子を封止する封止部と、マイクロレンズアレーとがこの順に積層された構成となっている。
【０１８１】
スペーサ８０４は、受光部を含む個別回路８０３が備えるマイクロレンズアレーと透光性基板８０２とを、これらの縁部において直接接着されており、ベース基板８０１および透光性基板８０２を接着するものである。そして、このスペーサ８０４は、受光部を含む個別回路８０３（マイクロレンズアレー）と透光性基板８０２との間に空隙８０５を形成している。
【０１８２】
このスペーサ８０４は、受光部を含む個別回路８０３の縁部に、この受光部を含む個別回路８０３の中心部を取り囲むように配置されているため、受光部を含む個別回路８０３のうち、スペーサ８０４に取り囲まれた部分が実質的な受光部として機能する。
【０１８３】
なお、受光部を含む個別回路８０３が備える受光素子としては、例えば、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー等が挙げられ、この受光素子において、受光部を含む個別回路８０３で受光した光が電気信号に変換されることとなる。
【０１８４】
半田バンプ８０６は、導電性を有し、ベース基板８０１の下面及び中において、このベース基板８０１に設けられた配線と電気的に接続されている。これにより、受光部を含む個別回路８０３で光から変換された電気信号が、半田バンプ８０６に伝達される。
【０１８５】
かかる構成の撮像装置８００おいて、透光性基板８０２と、封止部と、マイクロレンズアレーとを本発明の部材で構成することができる。
【０１８６】
また、半導体装置を備える電子装置としては、発光ダイオード７００を備える照明装置、電光掲示装置および液晶表示装置、半導体レーザーを備える半導体レーザー装置等が挙げられる。
【０１８７】
さらに、半導体装置を備える光学装置としては、例えば、撮像装置８００を備えるデジタルビデオカメラ、デジタルカメラおよび内視鏡等が挙げられる。
【実施例】
【０１８８】
以下、実施例に基づいて本発明をより具体的に説明する。
１．透光性基板の形成
（実施例１）
（Ａ）まず、下記一般式（Ｉａ）に示すエポキシ化合物（式中、ｎ＝３）であるＴＥＰＩＣ−ＶＬ（日産化学製）５０質量部、脂環式エポキシ樹脂前駆体として下記化学式（１ａ）に示す脂環式エポキシ樹脂前駆体（Ｅ−ＤＯＡ，ダイセル製）５０質量部に、（Ｂ）反応開始剤としてアンチモン系スルホニウム塩型光酸発生剤（ＳＰ−１７０、ＡＤＥＫＡ製）１質量部を投入し、均一になるまで混合した後に穴径１０μｍのフィルターでろ過を行い、樹脂組成物を作製した。
【０１８９】
【化９】
2015098519.tif 000010
（Ｉａ）ここで、ｎ＝３
【０１９０】
【化１０】
2015098519.tif 000011
【０１９１】
次いで、基材として、縦２０ｃｍ×横２０ｃｍ×平均厚さ５ｍｍのポリアミド基板を用意し、この基材上に、作製したワニスを７０℃下でダイコート法を用いて供給させたあと、室温で真空脱泡を行った。
【０１９２】
次いで、真空脱泡したワニスが供給された基材を、片面（ワニスが供給されていない面）を転写材ＰＥＴ、もう片方（ワニスが供給された面）を２５μｍのＰＰフィルム（トレファン＃２５−ＹＭ１７Ｓ：東レ製、マットフィルムの表面粗さＲｚ：２２．３μm、Ｓｍ：８．３μm）で両面から挟み込み、６０℃に加温したラミネーターでラミネートした後、ＵＶ光により硬化させることで、基材上に平均厚さ１００μｍの透光性基板を得た。
【０１９３】
（ＵＶ条件：高圧水銀ランプ、積算光量約８００ｍＪ/cm2）
その後、転写材は剥がして除去した。ＵＶ硬化後の基板は窒素オーブンにて荷重をかけて引っ張りながら２５０℃で１ｈ窒素下にてアニールを実施した。
【０１９４】
次いで、基材と透光性基板との界面にエキシマレーザーを照射することにより、基材から透光性基板を剥離することで、実施例１の透光性基板を得た。
【０１９５】
（実施例２）
（Ａ）として、前記一般式（Ｉａ）に示すエポキシ化合物（式中、ｎ＝３）であるＴＥＰＩＣ−ＶＬ（日産化学製）３０質量部、脂環式エポキシ樹脂前駆体として下記化学式（２）に示すビシクロヘキシル−３、３’−ジオキシド（ＥＢＰ，ダイセル製）７０質量部とした以外は、前記実施例１と同様にして実施例２の透光性基板を得た。
【０１９６】
【化１１】
2015098519.tif 000012
【０１９７】
（実施例３）
（Ａ）として、前記一般式（Ｉａ）に示すエポキシ化合物（式中、ｎ＝３）であるＴＥＰＩＣ−ＶＬ（日産化学製）３０質量部、エポキシ樹脂前駆体としてビスフェノールＡ型エポキシ樹脂ｊＥＲ８２８（三菱化学製）７０質量部とした以外は、前記実施例１と同様にして実施例３の透光性基板を得た。
【０１９８】
（実施例４）
（Ａ）として、前記一般式（Ｉａ）に示すエポキシ化合物（式中、ｎ＝３）であるＴＥＰＩＣ−ＶＬ（日産化学製）３０質量部、アクリル樹脂としてビスフェノールＡエチレンオキサイド変性ジアクリレート７０質量部とした以外は、前記実施例１と同様にして実施例４の透光性基板を得た。
【０１９９】
（比較例１）
樹脂前駆体としてビスフェノールＡエチレンオキサイド変性ジアクリレート１００質量部に硬化剤として１−ヒドロキシ−シクロヘキシル−フェニル−ケトン（ＢＡＳＦ社製イルガキュア１８４）１質量部を投入し、均一になるまで混合した後に穴径０．１μｍのフィルターでろ過を行い、樹脂組成物を作製した。以下、実施例１と同様にして比較例１の透光性基板を得た。
【０２００】
（比較例２）
（Ａ）として、脂環式エポキシ樹脂前駆体（Ｅ−ＤＯＡ，ダイセル製）１００質量部を使用した以外は、実施例１と同様にして比較例２の透光性基板を得た。
【０２０１】
２．評価
得られた各実施例および各比較例の透光性基板を、以下の方法で評価した。
【０２０２】
２−１．変色の評価
各実施例および各比較例の透光性基板を、それぞれ、空気雰囲気下の加熱炉中で１６０℃／１００時間処理したのち、各実施例および各比較例の透光性基板における黄変の有無を目視にて観察した。
また、判定基準は相対的に黄変が少ない順に◎、○、△、×とした。
【０２０３】
２−２．ガラス転移温度（Ｔｇ）の評価
各実施例および各比較例の透光性基板のガラス転移温度は、ＪＩＳ Ｋ ６９１１に準じて測定した。
【０２０４】
すなわち、各実施例および各比較例の透光性基板について、動的粘弾性（ＳＩＩ社製、「ＥＸＳＴＡＲ６０００」）を測定し（昇温速度：５℃／分、周波数：１Ｈｚ、荷重：８００ｇ）、ｔａｎδピーク温度をガラス転移温度として読み取った。
【０２０５】
以上のようにして得られた各実施例および比較例の透光性基板における評価結果を、それぞれ、下記の表１に示す。
【０２０６】
【表１】
2015098519.tif 000013
【０２０７】
表１に示したように、各実施例では、透光性基板における黄変が抑制され、さらに、優れた耐熱性を示す結果となった。
【０２０８】
これに対して、比較例では、明らかな黄変が認められ、かつ各実施例と比較して耐燃性に劣る結果となった。
【符号の説明】
【０２０９】
１            有機ＥＬ表示装置
５            ロール状転写型
６            転写型
７            凹凸
１０１        基材
１０２        樹脂ワニス
１１２        凸部
２００        ゲート電極
２０１        ゲート絶縁層
２０２        ソース電極
２０３        半導体層
２０４        ドレイン電極
３００        導電部
３０１        平坦化層
３０２        陽極
３０３        正孔輸送層
３０４        発光層
３０５        電子輸送層
３０６        陰極
４００        封止基板
５００        マイクロレンズアレー
５０１        透明基板
５０２        マイクロレンズ
６００        マイクロプリズムアレー
６０１        透明基板
６０２        マイクロプリズム
７００        発光ダイオード
７０１        発光素子
７０２        メタルステム
７０３        メタルポスト
７０４        モールド部
７０５        金線
８００        撮像装置
８０１        ベース基板
８０２        透光性基板
８０３        個別回路
８０４        スペーサ
８０５        空隙部
８０６        半田バンプ
Ａ            透光性基板
Ｂ            薄膜トランジスタ
Ｃ            発光素子
【図１】
2015098519.tif 000016
【図２】
2015098519.tif 000017
【図３】
2015098519.tif 000018
【図４】
2015098519.tif 000019
【図５】
2015098519.tif 000020
【図６】
2015098519.tif 000021